FR 2771759 A1 19990604 FR 9715171 A 19971202 FEULLLE PAPETIER DECORATIVE ET STRATIFIE DECORATIF LA COMPORTANT L'mvention conceme une feuille papetière décorative imprégnable par une résine thermodurcissable. Cette feuille est utilisée dans la fabrication des panneaux ou profiles décoratifs stratifiés. L'invention conceme aussi les feuilles décoratives imprégnées d'une résine thermodurcissable ainsi que les panneaux ou profilés décoratifs stratifiés la comportant et les procédés de fabrication des feuilles. Depuis de nombreuses années, on emploie des panneaux ou profilés décoratifs stratifiés (encore appeles stratifiés ) comme matériaux dans les habitations et les locaux commerciaux et industriels. Des applications typiques de tels stratifiés sont les revêtements des meubles, des dessus de table, des chaises et autres ou les revêtement de sols comme en particulier les revêtements imitant le parquet. n existe deux grandes sortes de stratifiés décoratifs : les stratifiés dits haute pression et les stratifiés dits basse pression. On produit les stratifiés décoratifs dits haute pression à partir d'une âme constituée de feuilles imprégnées de résine. Ces feuilles sont généralement en papier kraft et ont été imprégnées d'une résine thermodurcissable, le plus souvent d'une résine phénolique. Après avoir imprégné les feuilles de résine, on les séche, on les découpe, prison les empile les unes sur les autres. Le nombre de feuilles dans la pile dépend des applications et varie entre 3 et 9, mais peut être supeneur. On place ensuite sur la pile de feuilles constituant l'âme, une feuille décorative. En général, on place au-dessus de la feuille décorative, une feuille protectrice de recouvrement, dite"overlay", dépourvue de motif et transparente dans le stratifié final, pour améliorer la résistance à l'abrasion du stratifié. On place ensuite la pile de feuilles imprégnées dans une presse a stratifier dont les plateaux sont munis d'une tôle conférant l'étant de surface au stratifié. Puis, on densifie la pile par chauffage, à une température de l'ordre de 1100C à 1700C, et par pressage, à une pression de l'ordre de 5,5 MPa à 11 MPa, pendant environ 25 à 60 minutes, pour obtenir une structure unitaire. On fixe ensuite cette structure sur un support de base, par exemple en la collant sur ledit support tel qu'un panneau de particules agglomérées, notamment de particules de bois agglomérées. On produit les stratifiés décoratifs dits basse pression en utilisant uniquement une feuille décorative imprégnée de résine thermodurcissable, et éventuellement une feuille overlay, que l'on stratifie directement sur le support de base tel qu'un panneau pendant un cycle court, la température étant de l'ordre de 160 à 175"C et la pression de 1,25 MPa à 3 MPa. La feuille décorative imprégnable utilisée pour la fabrication de stratifiés est en général une feuille de papier réalisée sur machine à papier et qui comporte des fibres de cellulose et éventuellement des fibres synthétiques, les fibres de cellulose se répartissant, en poids, entre 40 à 100 % , de préférence 80 à 100 %, en fibres courtes et entre 0 à 60 %, de préférence 0 à 20 %, en fibres longues, 0,2 à I % en poids sec par rapport à la feuille, de préférence 0,4 à 0,5 %, d'un agent de résistance humide, et 5 à 50 %, en poids sec par rapport à la feuille, de particules décoratives par exemple des plgments Indiscents, et/ou de colorants pigmentaires ou organiques, et/ ou de charges opacifiantes comme le dioxyde de titane, notamment de type rutile, ladite charge opaclfiante comme le dioxyde de titane étant en quantités de préférence d'au moins 15%, en général, comprises entre envlron 15 à 40 % par rapport au poids de la feuillue. Elle peut contenir aussi d'autres additifs usuellement employés en papetene et en particulier des agents de rétention ou des agents spécifiques tels que des produits alcalms permettant de contrôler des caractéristiques comme le postformage. Ces feuilles décoratives ne comportent pas d'agent de collage ni ne sont soumises à aucun traitement de surface car elles doivent être très absorbantes de la résine thermodurcissable dont elles vont être imprégnées. On peut par ailleurs imprimer un décor sur cette feuille, par exemple une imitation bois ou tout autre décor fantaisie. Cette feuille est ensuite imprégnée d'une résine thermodurcissable mais stable thermiquement (ne jaunissant pas) , le plus souvent par des résines de mélamine-formaldéhyde ou des résines d'urée-fonnaldéhyde, ou parfois des résines de benzoguanamne-formaldéhyde, des résines de polyester insaturé. Dans une seconde étape, la feuille imprégnée est chauffée et la résine est partiellement réticulée (thermodurcle) afin que la résine ne soit plus dans un état collant et que la feuille soit rr anipulable. Une telle feuille décorative imprégnée de résine partiellement réticulée est appelée, en termes de métier, "film décor" ou "film décoratif' ou encore "film mélaminé". Cette seconde étape est généralement réalisée en portant la feuille à des températures d'environ 110 à 140 OC et est contrôlée, de fa, con à ce que la résine lors de la stratification finale du film décor flue correctement dans la feuille, par la mesure du taux de volatils restant dans le film décor. En effet ce film décor comporte alors un certain pourcentage, de l'ordre de 5 à 8 %, de produits volatils (eau solvant de la résine, eau résultant de la condensation chimique de la résme, le formaldéhyde résiduel, les autres produits résiduels ..). Ces volatils représentent les composés qui seront éliminés lors de la réticulation totale de la résine, pendant la stratification du film décor. La résine, une fois totalement thermodurcie, après stratification, apportera de la résistance de surface au stratifié final (résistance à l'abrasion, résistance à la salissure, à la vapeur d'eau et aux agents chimiques comme les solvants, les acides et les bases, etc..). Par ailleurs, cette feuille, une fois stratifiée, doit avoir une tenue à la lumière très élevée car elle est exposée en quasi-pennanence aux rayonnements lumineux de par son usage de recouvrement de surface; les composés qui la constituent doivent donc être sélectionnés de manière å obtenir cette tenue lumière, de préférence supéneure ou égale à 6 sur l'échelle des bleus selon la norme ISO 4586-2. 16. De plus, cette feuille doit permettre d'obtenir un film décor opaque après stratification. n est en effet Important que l'on ne voit pas le support de base et/ou les feuilles de papier kraft sur lequel ou lesquelles on a stratifié la feuille décorative Imprégnée, à travers ladite feuille, afin qu'il n'y ait pas d'interférence avec le décor de la feuille. n faut donc avoir une feuille décorative donnant le plus d'opacité possible. Dans le cas d'un décor blanc, pour lequel on utilise une charge opacifiante très blanche comme le dioxyde de titane, on est alors contraint d'utiliser de grandes quantités de charges comme le dioxyde de titane (envlron 40 en poids par rapport à la feuille) pour obtenir cette opacité. En effet, après imprégnation et stratification, seul le dioxyde de titane apporte de l'opacité car, du fait que la cellulose présente un indice de réfraction proche de celui de la résine, les fibres de cellulose sont rendues transparentes, et cela d'autant plus que la quantité de résine est importante. ll faut donc mettre le plus possible de charge comme le dioxyde de titane mais ceci est onéreux et défavorable aux caractéristiques mécaniques de la feuille. Pour réduire le coût du film décor, on cherche à minimiser la quantité de résme absorbée par la feuille tout en conservant les qualités mécaniques et de résistance de surface au stratifié décoratif que la résine thermodurcle lui apporte. Ce problème est notamment important dans le cas des panneaux ou profilés décoratifs stratifiés basse pression car la feuille décorative Imprégnée est directement stratifiée sur le panneau support. Dans la demande de brevet EP 677401 on a traité ces problèmes en proposant une feuille décorative comportant un agent de collage et en créant de préférence un gradient d'absorption de la résine thermodurcissable, de manière à ce que la partie supérieure de la feuille soit plus riche en résine que la partie inférieure inteme au stratifié. L'agent de collage, grâce à son effet hydrophobe, évite que la résine d'imprégnation pénètre complètement dans la feuille. L'agent de collage est ajouté en masse ou en surface et de façon différentielle ou en constituant deux jets, lejet inférieur comportant l'agent de collage. Cependant on a remarqué que cette dernière solution est difficile à mettre en oeuvre, ne permet pas toujours un fluage uniforme de la résine dans la feuille et peut entraîner des défauts d'aspect du panneau décoratif stratifié, notamment dans le cas des panneaux décoratifs stratifiés basse pression. L'invention vise à résoudre ces problèmes et a donc pour but de fournir une feuille papetière décorative utilisable dans les stratifiés décoratifs, ladite feuille conduisant a une opacité élevée du stratifié décoratif final et permettant d'obtenir un stratifié décoratif sans défauts d'aspect. La demanderesse a trouvé que le but de l'invention est atteint si la feuille papetière présente une valeur du degré COBB60 d'absorption d'eau de la feuille, déterminé selon la norme ISO 535, inférieure au grammage de ladite feuille et ce d'au plus de 40 % alors que les feuilles selon l'art anténeur et sans agent de collage étant composées quasl-essentiellement de fibres de cellulose, ont toujours un degré COBB60 d'absorption d'eau égal ou supérieur à leur grammage. fi semble qu'ainsi la mouillabilité de la feuille est conservée et donc que la résine thermodurassable se répartie uniformément dans la feuille et que par ailleurs la capacité d'absorption de la feuille en résine thermodurclssable est réduite. Plus préctsément, l'invention fouit une feuille papetière décorative imprégnable par une résine thermodurcissable comprenant de 5 à 50 % en poids sec par rapport à la feuille de particules décoratives et/ou de colorants pigmentaires ou organiques et/ou de charges opaåfiantes, en particulier du dioxyde de titane, caractérisée par le fait que la valeur du degré COBB60 d'absorption d'eau de ladite feuille, déterminé selon la norme ISO 535 (eau, 1 minute, 23 OC) est inféneure au grammage de ladite feuille et ce d'au plus 40 %, et plus particulièrement d'au moins 5%. De préférence, la valeur du degré COBB60 est inférieure de 10 à 35 % au grammage de ladite feuille. Dans un mode de réalisation avantageux, la feuille comprend une composition d'au moins un polymère à caractère hydrophile. Le caractère hydrophile de la composition peut provenir de la nature chimique d'un dit polymère lul-même ou des agents émulsifiants lorsque ledit polymère est un polymère non hydrosoluble utilisé sous forme d'une dispersion aqueuse. Le caractère hydrophile de ladite composition ou dudit polymère est donc contrôlé (ni trop élevé, ni trop faible) de manière à diminuer le degré COBB60 d'absorption d'eau selon les limites mentionnées adessus, à savoir une diminution d'au plus 40% par rapport au grammage de ladite feuille. Le caractère hydrophile de ladite composition ou dudit polymère permet également de diminuer le degré COBB60 d'absorption d'eau de la feuille, déterminé selon la norme ISO 535 (eau, 1 minute, 230C) et ce d'au plus 35% par rapport au degré COBB60 d'absorption d'eau d'une même feuille ne contenant pas ladite composition, de préférence d'au moins 5%. La présente Invention foumit donc également une feuille papetière décorative imprégnable par une résine thermodurcrssable comprenant de5 à 50 % de particules décoratives et/ou de colorants plgmentaires et/ou organiques ou de charges opacifiantes, en particulier du dioxyde de titane, en poids sec par rapport à la feuille, caractérisée par le fait qu'elle comprend une composition d'au moines un polymère a caractère hydrophile et le degré COBB60 d'absorption d'eau de la feuille, déterminé selon la norme 1SO 535 est inférieur d'au plus 35% par rapport au degré COBB60 d'absorption d'eau d'une meme feuille ne contenant pas de dit(s) polymères). De préférence, le grammage de la feuille contenant ladite composition polymérique est de 50 à 150 g/m2, de préférence, de 60 à 100 g/m2 Selon un cas particulier, la feuille comprend de 4 à 20% en poids de dit(s) polymère(s) par rapport à la feuille, notamment de 2 à 10g/m2 en poids sec de dit(s) polymère (s). De préférence, ladite composition comprend un polymère non hydrosoluble en dispersion aqueuse. De préférence encore, ledit polymère non hydrosoluble est un polymère à caractère hydrophile. Comme polymère non hydrosoluble à caractère hydrophile, on peut citer les polymères choisis parmi les polymères d'acétate de vinyle et en particulier les copolymères d'acétate de vinyle et d'acétate de butyle, les copolymères d'acétate de vinyle et d'éthylène, ou les copolymères d'esters acryliques, en particulier les copolymères d'acétate d'éthyle d'acrylonitrile et de méthacrylate ou encore leurs mélanges. D'autres polymères non hydrosolubles à caractère hydrophile connus comme liant, bien qu'il ne s'agisse pas selon la présente invention de l'effet technique recherché, peuvent être compatibles avec l'application selon la présente invention, notamment s'ils n'altèrent pas la bonne tenue à la lumière du stratifié décoratif, celle étant de préférence supérieure ou égale à 6 sur l'échelle des bleus selon la norme ISO -4586-2. 16. On peut également utiliser une composition polymérique comprenant en mélange une dispersion aqueuse d'un polymère non hydrosoluble et une solution aqueuse d'un polymère hydrosoluble, notamment un polymère poly(alcool de vinyle). Plus particulièrement, la composition peut comprendre 80 à 95% en poids sec d'un polymère non hydrosoluble et de 5 à 20% en poids sec de polymère hydrosoluble. Ledit polymère hydrosoluble peut contribuer à améliorer l'uniformité de l'aspect et de la résistance à la vapeur d'eau du panneau final et à réduire le temps d'imprégnation de la feuille par la résine thermodurcissable. Ledit polymère est avantageusement introduit dans la feuille par un procédé d'imprégnation notamment à l'aide dune presse encolleuse contenant ledit polymère en milieu aqueux. Tout autre moyen d'application permettant une bonne pénétration de la feuille par le polymère peut aussi être employé. La composition de traitement peut contenir aussi des additifs usuels en papeterie notamment des agents régulateurs de la viscosité et des agents anti-mousse. L'extrait sec de la composition et sa viscosité sont réglés par homme du métier en fonction du moyen d'application utilisé et de la quantité dudit polymère à introduire dans la feuille. Eventuellement ledit polymère peut être ajouté en masse, dans le cuvier d'une machine à papier. De préférence les charges opacifiantes sont des pigments de dioxyde de titane et ils sont présents a un taux de 20 à 45 % en poids sec de la feuille plus particulièrement de 30 a 40%. Vautres charges blanches peuvent être utilisées comme le kaolin ou le talc, soit en complément avec le dioxyde de titane soit en mélange avec des colorants pigmentaires. Dans un mode de réalisation, la feuille de papier selon l'invention comprend: - des fibres celluloslques et éventuellement des fibres synthétiques, les fibres de cellulose se répartissant en poids entre 40 à 100 % de préférence 80 à 100 %, en fibres courtes et entre 0 à 60 %, de préférence 0 à 20 %, en fibres longues, -0,2 à 1 %, de préférence 0,4 à 0,56%, d'un agent de résistance humide en doids sec par rapport au poids de la feuille. L'invention fournit aussi une feuille papetière décorative Imprégnée d'une résine thermodurcissable partiellement réticulée (film décor) qui se caractérise par le fait qu'elle comporte ladite feuille décorative avec ledit polymère et qu'elle contient en résine thermodurcissable au plus 50 % de préférence au moins 40%, de préférence encore au moins 45% en poids par rapport au poids de la feuille imprégnée de résine, composes volatiles compris. La feuille décorative imprégnée selon l'invention peut aussi se caractériser en ce qu'elle contient en résine thermodurcissable au plus 50%, de préférence au moins 40%, de préférence encore au moins 45%, en poids par rapport au poids de la feuille imprégnée de résine, composés volatils compns et un taux de dioxyde de titane inféneur a 40% en poids sec de la feuille, de préférence inférieur à 35%, et présentant une opacité identique à celle d'une feuille décorative de même grammage avant imprégnation par ladite résine et contenant un taux de dioxyde de titane d'au moins 40% en poids sec de la feuille et plus de 50% de dite résine par rapport au poids de la feuille imprégnée de résine, composés volatils compris. En particulier la résine thermodurcissable est choisie parmi les résines mélamine-formaldéhyde, les résines urée-formaldéhyde ou parmi les résines benzoguanatiiinfonnaidéhyde, les résines de polyester insaturé ou leurs mélanges. La présente invention a également pour objet un procédé de fabrication par voie humide de ladite feuille décorative qui se caractérise en ce qu'il comprend les étapes suivantes: - sur une machine à papier, on forme une feuille, à partir d'une suspension aqueuse de fibres de cellulose et eventuellement de fibres synthétiques, et 5 à 50 % en poids sec par rapport à la feuille de particules décoratives et/ou de colorants pigmentaires ou organiques et/ou de charges opacifiantes, en particulier du dioxyde de titane et éventuellement d'autres additifs usuellement employés pour ces feuilles, - on l'essore, et éventuellement on la sèche, - on imprégnée, la feuille formée, a l'aide d'une presse encolleuse, par une composition en milieu aqueux contenant un ou plusieurs desdits polymères, - on essore et on sèche la feuille. Selon un cas particulier, le procédé comprend les étapes suivantes: - sur une machine à papier, on forme une feuille, à partir d'une suspension aqueuse de fibres de cellulose et eventuellement de fibres synthétiques, ces fibres se répartissant entre 40 a 100 % , de préférence 80 à 100 %, en fibres courtes et entre 0 à 60 %, de préférence 0 à 20 %, en fibres longues, 0,2 à I %, de préférence 0,4 à 0,5 %, d'un agent de résistance humide en poids sec par rapport à la feuille, et 5 à 50 % en poids sec par rapport à la feuille de particules décoratives et/ou de colorants pigmentaires ou organiques et/ou de charges opacifiantes, en particulier du dioxyde de titane et eventuellement d'autres additifs usuellement employés pour ces feuilles, - on l'essore, et éventuellement on la sèche, - on imprègne, la feuille formée, à l'aide d'une presse encolleuse, par 4 à 20% en poids sec par rapport à la feuille, notamment 2 à 10 g/m-' en poids sec, d'une composition en milieu aqueux contenant un ou plusieurs desdits polymères, l'extrait sec de la composition étant notamment compns entre 5 et 20 % en poids, - on essore et on sèche la feuille. Selon un cas particulier, l'invention foumit aussi un procédé de fabrication d'une feuille décorative imprégnée d'une résine thermodurcissable partiellement réticulée (film décoratif) qui se caracténse en ce qu'on utilise une feuille papetière telle que précédemment décrite, que l'on imprégnée ladite feuille avec une résine THERMODURCISSABLE et que l'on réticule partiellement la résine, le taux de composés volatils étant compris entre 5 et 8 % en poids de la feuille. L'invention a aussi pour objet un panneau ou profilé décoratif stratifié qui se caracténse par le fait qu'il comporte comme feuille décorative une feuille comme décrit précédemment. En particulier ce panneau ou profilé décoratif stratifié est un stratifié basse pression qui peut etre réalisé classiquement comme décnt en introduction. Invention permet donc de réduire la demande en résine thermodurcissable et d'améliorer l'opacité du film décor tout en conservant des propriétés satisfaisantes au stratifié final comme le montrent les exemples non limitatifs suivants: EXEMPLES: EXEMPLE 1 TEMOIN COMPARATIF : Etape l : On réalise une feuille de papier témoin selon l'art antérieur: Sur une machine à papier de type Foudrinier, on réalise une feuille de papier en mélangeant en masse, à une suspension de fibres de cellulose en milieu aqueux, 0,5 % par rapport à la feuille d'un agent de résistance humide (une résine polyarmdepolyarmne-épichlomydnne), des pigments de dioxyde de titane en quantités telles qu'ils soient présents à raison d'environ 40 % dans le papier. Le taux de dioxyde de titane est detemuniné par le taux de cendres à 8000C, le dioxyde de titane étant le seul composé minéral donc mcombustible dans le papier, en dehors des résidus dans la pâte (en quantités très faibles). On forme et on sèche la feuille. Etape 2 : A l'aide d'une imprégnatrice de laboratoire, on imprègne la feuille avec un mélange de résmes thermodurcissables (urée-formaldéhyde, mélaminetormaldéhyde) en solution aqueuse. Ensuite on réticule (thenmodurcit) partiellement la résine pour obtenir une résine avec un taux de composés volatils de 6,5 % en poids. Le taux de volatils est déterminé en chauffant la feuille imprégnée de résine à 1600C pendant cinq minutes, il correspond au rapport de la différence entre le poids de la feuille à la sortie de l'étuve et son poids avant l'entrée en étuve rapportée au poids de la feuille avant l'entrée en étuve. Etape 3 : On réalise, en laboratoire, un stratifié en appliquant la feuille obtenue sur un panneau de particules et en soumettant l'ensemble à une température de 180 C pendant une minute sous une pression de 2,5 MPa. EXEMPLE 2 COMPARATIF: Etape 1 : on reprend une feuille de papier de base selon l'étape 1 de l'exemple 1 mais on l'imprègne en presse- encolleuse avec une composition aqueuse comportant un polymère à caractère hydrophobe, utilisé sous forme d'une dispersion aqueuse stable. 11 s'agit d'un copolymère d'acrylate de butyle et de styrène. L'extrait sec de cette composition est de 10% en poids. On sèche la feuille. On procède aux étapes 2 et 3 comme à l'exemple 1. Lorsqu'on procède à l'étape 2 d'imprégnation avec la résine thermodurcissable, la feuille s'imprègne mal et après l'étape 3 on constate que le stratifié obtenu a un aspect moucheté. Le degré d'absorption d'eau COBB60 de la feuille est passé de 73 g/m2 à 29 g/m2 soit une diminution de 60 %, il est nettement inféneur à celui de la feuille témoin et est donc trop faible pour que la feuille s'imprègne correctement et permette de réaliser des panneaux décoratifs d'aspect correct. EXEMPLE 3 : Etape 1 . on reprend une feuille de papier de base selon l'étape 1 de l'exemple I mais on l'imprègne en presseencolleuse avec une composition aqueuse comportant un mélange d'une dispersion aqueuse d'un polymère non hydrosoluble à caractère hydrophile, connu comme liant, et d'une solution de poly(alcool de vinyle). Le polymère non hydrosoluble est un copolymère d'acétate de vinyle et d'éthyléne. L'extrait sec de cette composition est de 10% en poids. L'extrait sec de cette composition comprend 10% en poids dudit polymère hydrosoluble et 90% en poids dudit polymère non hydrosoluble. On sèche la feuille. Puis on procède au étape 2 d'imprégnation avec la résine thermodurcissable et à l'étape 3 de stratification comme à l'exemple I. EXEMPLE 4 : Etape 1 : on reprend une feuille de papier de base selon l'étape I de l'exemple 1 mais on l'imprègne en presseencolleuse avec une composition aqueuse comportant un polymère à caractère hydrophile, connu comme liant, utilisé sous forme d'une dispersion aqueuse stable. Ce polymère est un copolymère d'acétate de vinyle et d'acétate de butyle. L'extrait sec de cette composition est de 10% en poids. On sèche la feuille. Puis on procède au étape 2 d'imprégnation avec la résine thermodurcissable et à l'étape 3 de stratification comme à l'exemple l. EXEMPLE 5 : Etape 1 : on reprend une feuille de papier de base selon l'étape 1 de l'exemple 1 mais on l'imprègne en presseencolleuse avec une composition aqueuse comportant un mélange d'une dispersion aqueuse d'un polymère non hydrosoluble à caractère hydrophile, connu comme liant et d'une solution aqueuse de poly(alcool de vinyle). Ce polymère non hydrosoluble est un copolymère d'esters acryliques (copolymères d'acétate d'éthyle, d'acrylonitrile et d'un méthacrylate). L'extrait sec de cette composition est de 10% en poids. L'extrait sec de cette composition comprend 10% en poids dudit polymère hydrosoluble et 90% en poids dudit polymère non hydrosoluble. On sèche la feuille. Puis on procède au étape 2 dtimprégnation avec la résine thermodurcissable et à l'étape 3 de stratification comme à l'exemple 1 EXEMPLE 6 COMPARATIF: Etape í : on reprend une feuille de papier de base selon l'étape 1 de l'exemple l mais on l'imprègne en presseencolleuse avec une composition aqueuse comportant un polymère à caractère très hydrophile. III s'agit d'un poly(alcool de vinyle) en solution aqueuse. L'extrait sec de cette composition est de 10% en poids. On sèche la feuille. On procède aux étapes 2 et 3 comme à l'exemple 1. Dans cet exemple, on n'a pas pu diminuer la demande en résine. Le degré d'absorption creau COBB60 de la feuille est supéneur à son grammage et a augmenté par rapport au degré COBB60 du témoin. Résultats Les données et résultats des tests relatifs à ces exemples l à 6 sont présentés dans le Tableau l. Ces exemples montrent, qu'à taux de dioxyde de titane par mètre carré constant, les paplers imprégnés par un polymère ne diminuant le degré COBB60 d'absorption d'eau de la feuille, déterminé selon la norme ISO 535, qu'au maximum de 40 % par rapport au grammage de la feuille, et plus particulièrement qu'au maximum de 35 % par rapport au degré COBB60 d'absorption d'eau d'une même feuille non encore imprégnée par ledit polymère, ont une demande en résine diminuée par rapport au papier témoin non traité et que leur opacité sur panneau stratifié est supérieure au témoin et que l'aspect du stratifié obtenu n'est pas altéré. EXEMPLE 7 TEMOIN et EXEMPLE 8 : L'exemple 8 est réalisé selon l'exemple 3 avec la même composition aqueuse du copolymère hydrophile acétate de vinyle et d'éthylène et du polymère po - Le degré d'absorption d'eau, noté COBB60 , est déterminé selon la norme ISO 535 (l minute, eau, 23 C). Le Delta (COBB60 -Grmmage0, expnmé en pour cent, correspond à la différence entre le degré COBB60 d'un échantillon et le grammage du meme échantillon, divisée par ce grammage. Le Delta (COBB60 - Témoin), expnmé en pour cent, correspond à la différence entre les degré COBB60 d'un echantillon, avant et après traitement avec ledit polymère, divisée par le degré COBB60 de la feuille non traitée (témoin). - La repnse est la reprise sèche c'est-à-dire la quantité de la composition dudit polymère dont a été imprégnée la feuille et exprimée en poids sec de la composition (en gramme) par mètre carré de la feuille. La perméabilité à l'air, méthode porosité Gurley, est déterminée selon la norme ISO 5636-5R (1990). - La demande en résine est la quantité de résine thermodurcissable nécessaire a introduire dans la feuille pour obtenir, après stratification sur panneau, un test au graphite supérieur ou égal à 4,5. Cette demande est exprimée en pour cent et représente le rapport du poids de résine thermodurcissable absorbée au poids de la feuille imprégnée de la résine, la résine contenant 6,5% de volatils. - La teneur en cendres à 8000C est déterminée selon la norme française NF-0-03. 047 (Nov. 1971). Les tests suivants sont réalisés sur le film décor (feuille imprégnée de résine) stratifié sur un panneau de particules: - Le test au graphite est réalisé comme suit . on mélange du graphite en poudre avec une huile de façon à former une pâte. On étale cette pâte sur la face apparente du film décor. On nettoie ensuite le panneau avec une éponge humide imprégnée d'un détergent. On compare la surface nettoyée avec une échelle témoin. L'échelle va de 1 à 6, 1 étant la plus basse note. On estime que la note minimale acceptable est de 4,5. Ce test au graphite permet d'apprécier la porosité du film décor après stratification et donc sa résistance à la salissure. Cette caractéristique dépend de plusieurs paramétres dont le taux de volatils dans la résine, la stratification, la feuille décorative. La présente invention fournit des stratifiés présentant une note d'au moins 5 sur l'échelle du Test au graphite. - L'opacité est déterminée sur la face apparente du film décor comme suit sur un spectrophotomètre ELREPHO 2000, sous l'illuminant C et sous un angle d'observation de 10 degrés, on mesure le coefficient de réflexion du film décoratif stratifié Ro et le coeffiaent de réflexlon R de quatre films stratifiés sur le panneau qui donnent une opacité totale. L'opacité de l'échantillon est donnée par le rapport entre ces deux coefficients R - L'aspect du stratifié est apprécié visuellement selon une échelle de 1 à 5, la note 1 correspondant à un aspect très mauvais (moucheté) et la note 5 a un aspect parfaitement uniforme. La présente invention foumit des stratifiés d'aspect avec une note supérieure ou égale à 3,5. - La tenue lumière, réalisée selon la norme ISO 4586-2.16 selon l'échelle des bleus. La présente invention foumit des feuilles décoratives qw une fois stratifiées présente une tenue à la lumière supéneure ou égale à 6 sur l'échelle des bleus. - Le test à la vapeur d'eau, réalisé selon la norme BS 7331 selon une échelle de notes de 1 à 5, la note l correspondant à la présence de cloques et la note de 5 à aucune altération. La présente invention fournit des feuilles décoratives avec une note supérieure ou égale à 3. - Le test aux fissurations, réalisé selon la norme NF-B-51281 après un vieillissement accéléré à 70 C pendant 24 heures, on regarde sl des fissurations sont apparues. - Le test à l'arrachage, réalisé selon la nonne NF-B-51283. - La résistance à l'abrasion TABER du stratifié, déterminé selon la norme NF-EN-483-2. La résistance à l'abrasion des stratifiés selon l'invention n'est pas altérée ou très peu altérée. Il n'apparaît pas de fissurations à leur surface et ils ont une bonne résistance à l'arrachage. Exemple I Exemple 2 Exemple 6 comparatif comparatif Exemple 3 Exemple 4 Exemple 5 comparatif (temoin) repnse (m2) 0 6 4,5 5 5 5,2 grammage (g/m2) 72 78 76,5 77 77 77,2 épaisseur ( m) 86 88 90 87,5 86,5 92 porosité Gurley (s) 20 81 77 36 52 21 COBB60 73 29 52 48 50 80 (g/m2) Delta (COBB60 Grammage) +1,3 -62,8 -32,0 -37,7 -35,0 +3,6 (%) Delta (COBB60- 0 -60 -28,7 -34,2 -31,5 +9,5 Témoin)(%) taux de TiO2 29,5 29,5 29,5 29,5 29,5 29,5 (g/m2) taux de cendres 41 37,8 38,5 38,3 38,3 38,2 (%) demande en résine 53 43 49 46 49 53 (%) Test au graphie 4,5 5 5 5 5 5 (face décor) opacité sur panneau 90,5 96,3 93,2 94,5 93,5 (%) aspect du stratifié 4 2 4 3,5 4 tenuel lumière #6 #6 #6 #6 #6 résistance P la vapeur 5 3 4 3 4 d'eau TABLEAU 1 Exemple 7 (témom) Exemple 8 reprise (g/m2) 0 0 5,6 grammage 80 74,7 78,9 (g/m2) épaisseur ( m) 118 115 111 porosité Gurley 16 12,3 30 moyenne (s) taux de cendres 40 34,2 32,7 (%) taux de dioxyde de titane (g/m2) 32 25,5 25,8 demande en résine 55 55 49 (%) opacite sur panneau 90 87,9 89,9 (%) TABLEAU 2 REVENDICATIONS 1. Feuille papetière décorative, imprégnable par une résine thermodurcissable, comprenant de 5 à 50 % de particules décoratives et/ou de colorants pigmentaires ou organiques et/ou de charges opaafiantes, en particulier du dioxyde de titane, en poids sec par rapport à la feuille, caractérisée par le fait que la valeur du degré COBB6o d'absorption d 'eau de la feuille, déterminé selon la norme ISO 535 est inférieure au grammage de ladite feuille et ce d'au plus 40 %. 2. Feuille décorative selon la revendication 1, caractérisée en ce que la valeur dudit degré COBB60 est inférieure d'au moins 5% au grammage de ladite feuille. 3. Feuille décorative selon la revendication 2, caractérisée en ce que la valeur dudit degré COBB60 est inférieure de 10 à 35% au grammage de ladite feuille. 4. Feuille décorative selon l'une des revendications 1 à 3, caractérisée par le fait qu'elle comprend une composition d'au moins un polymère à caractère hydrophile. 5. Feuille papetière décorative, imprégnable par une résine thermodurcissable, comprenant de 5 à 50 % de particules décoratives et/ou de colorants pigmentaires ou organiques et/ou de charges opacifiantes, en particulier du dioxyde de titane, en poids sec par rapport à la feuille, caractérisée par le fait qu'elle comprend une composition d'au moins un polymère à caractère hydrophile et le degré COBB60 d'absorption d'eau de la feuille, déterminé selon la norme ISO 535 est inférieur d'au plus 35% par rapport au degré COBB60 d'absorption d'eau d'une même feuille ne contenant pas de dit(s) polymère(s). 6. Feuille décorative selon la revendication 5, caractérisée en ce que ledit degré COBB6o est inférieur d'au moins 5% par rapport au degré COBB60 d'absorption d'eau d'une même feuille ne contenant de dit(s) polymère (s). 7. Feuille décorative selon l'une des revendications 1 à 6, caractérisée en ce qu'elle comprend de 4 à 20 % en poids sec de dit(s) polymère(s) par rapport au poids de la feuille. 8. Feuille décorative selon l'une des revendications 1 à 7, caractérisée en ce que le grammage dela feuille est de 50 à 150 g/m2, de préférence de 60 a 100 g/m2 9. Feuille décorative selon l'une des revendications précédentes, caractérisée en ce qu'elle comprend un polymère non hydrosoluble à caractère hydrophile. 10. Feuille décorative selon l'une des revendications précédentes, caractérisée en ce qu'elle comprend une composition de deux polymères à caractère hydrophile comprenant 95 à 80% en poids sec d'un polymère non hydrosoluble, et 5 à 20% en poids sec d'un polymère hydrosoluble. 11. Feuille selon la revendication 10, caractérisée en ce que ledit polymère hydrosoluble est le poly(alcool de vinyle). 12. Feuille décorative selon l'une des revendications précédentes, caractérisée par le fait que lesdits polymères non hydrosolubles à caractère hydrophiles sont choisis parmi les polymères d'acétate de vinyle , les copolymères d'acétate de vinyle, les copolymères d'esters acryliques, et leurs mélanges. 13. Feuille décorative selon la revendication 12, caractérisée en ce que lesdits polymères sont choisis parmi les copolymères d'acétate de vinyle et d'acétate de butyle, les copolymères d'acétate de vinyle et d'méthylène et les copolymères d'acétate d'éthyle, d'acrylonitrile et de méthacrylate. 14. Feuille décorative selon l'une des revendications précédentes, caractérisée en ce que les charges opacifiaries sont des pigments de dioxyde de titane et qu'ils sont présents à un taux de 20 à 45 % en poids sec par rapport au poids de la feuille. 15. Feuille décorative selon l'une des revendications précédentes, caractérisée en ce que le taux de dioxyde de titane est de 30 à 40% en poids sec par rapport au poids de la feuille. 16. Feuille décorative selon l'une des revendications précédentes caractérisèe en ce qu'elle comprend des fibres cellulosiques, des fibres de cellulose se répartissant en poids entre 40 à l00 %, de préférence 80 à 100 %, en fibres courtes et entre 0 a 60 %, de préférence 0 à 20 %, en fibres longues, -0,2 à 1 %, de préférence 0,4 à 0,5 %, d'un agent de résistance humide en poids sec par rapport. au poids de la feuille, 17 Feuille papetière décorative imprégnée d'une résine thermodurcissable partiellement réticulée, caractérisée par le fait qu'elle comporte une feuille papetière selon l'une des revendications 1 à 16. 18. Feuille décorative selon la revendication 17, caractérisée par le fait qu'elle contient en résine thermodurcissable au plus 50 % en poids par rapport au poids de la feuille imprégnée de résine, composés volatils compns. 19. Feuille papetière décorative blanche imprégnée d'une résine thermodurcissable partiellement réticulée, caractérisée par le fait qu'elle contient en résine thermodurcissable au plus 50 % en poids par rapport au poids de la feuille imprégnée de résine, composés volatils compris et un taux de dioxyde de titane inférieur à 40%, de préférence inférieur à 35%, et présentant une opacité identique à celle d'une feuille décorative de même graniiiage avant imprégnation par ladite résine et contenant au moins 40% de dioxyde de titane et plus de 50% de dite résine. 20. Feuille selon l'une des revendications 17 à 19, caractérisée par le fait que ladite résine est choisie parmi les résines mélamine-formaldéhyde, les résines urée-fonnaldéhyde, les résines benzoguanamine-formaIdéhyde, les résines de polyester insaturé et leurs mélanges. 21. Feuille selon l'une des revendications 18 à 20, caractérisée en ce qu'elle contient au moins 40% de préférence au moins 45%, en poids de résine par rapport au poids de la feuille imprégnée de résine, composés volatils compris. 22. Procédé de fabrication par voie humide d'une feuille décorative selon l'une des revendications 1 à 16, caractérisé en ce qu'il comprend les étapes suivantes: - sur une machine à papier, on forme une feuille, à partir d'une suspension aqueuse de fibres de cellulose et éventuellement de fibres synthétiques, et 5 à 50 % de particules décoratives et/ou de colorants pigmentaires ou organiques et/ou de charges opacifiantes, en particulier du dioxyde de titane, en poids sec par rapport à la feuille et éventuellement d'autres additifs usuellement employés pour ces feuilles, -on l'essore, et éventuellement on la sèche, - on imprègne la feuille formée à l'aide d'une presse encolleuse, par une composition en milieu aqueux contenant un ou plusieurs desdits polymères, - on essore et on sèche la feuille. 23. Procédé selon la revendication 22, caractérisé en ce qu'il comprend étapes suivantes: - sur une machine à papier, on forme une feuille, à partir d'une suspension aqueuse de fibres de cellulose ces fibres se répartissant, en poids, entre 40 à 100 %, de préférence 80 à 100 %, en fibres courtes et entre 0 à 60 %, de préférence 0 à 20 %, en fibres longues, 0,2 à 1 %, de préférence 0,4 à 0,5 %, d'un agent de résistance humide en poids sec par rapport à la feuille , et 5 à 50 % de particules décoratives et/ou de colorants pigmentaires ou organiques et/ou de charges opacifiantes. en particulier du dioxyde de titane, en poids sec par rapport à la feuille et éventuellement d'autres additifs usuellement employés pour ces feuilles, - on l'essore, et éventuellement on la sèche, - on imprègne. entre 2 à 10 g/m2 en poids sec, la feuille formée à l'aide d'une presse encolleuse, par une composition en milieu aqueux contenant un ou plusieurs desdits polymères, à caractère hydrophile l'extrait sec de la composition étant compris entre 5 et 20 % en poids, - on essore et on sèche la feuille. 24. Procédé de fabrication d'une feuille décorative imprégnée d'une résine thermodurcissable partiellement réticulée selon l'une des revendications 17 à 21, caractérisé en cc qu'on utilise une feuille selon l'une des revendications 1 à 15 ou obtenue selon la revendication 22 ou 23, que l'on imprègne ladite feuille avec une résine thermodurcissable et que l'on réticule partiellement la résine, le taux de composés volatils étant compris entre 5 et 8 % en poids de la feuille. 25. Panneau ou profilé décoratif stratifié caractérisé par le fait qu'il comporte comme feuille décorative une feuille selon l'une des revendications 1 à 21 ou obtenue selon l'une des revendications 22 à 24. 26. Panneau ou profilé décoratif stratifié selon la revendication 25, caractérisé par le fait que c'est un stratifié basse pression. 27. Panneau ou profilé décoratif stratifié selon la revendication 25 ou 26, caractérisé en ce que la tenue à la lumière est supérieure ou égale à 6 sur l'échelle des bleus selon la norme ISO 45X6-2. 16.